ГЛАЗУРЬ
GLASE

Изобретение касается составов глазурей дня нанесения на керамические изделия декоративно-художественного назначения.
Известна глазурь, содержащая, вес.ч.: свинцовый сурик 35; кварцевый песок 54; поташ 12; соду 8; окись кобальта 0,5; окись меди 2 [1]. Такая глазурь не является экологически безопасной.
Задача изобретения состоит в получении экологически безопасной глазури.
Технический результат достигается тем, что глазурь, содержащая кварцевый песок, поташ, соду, окись кобальта, окись меди, дополнительно включает пегматит при следующем соотношении компонентов, вес.ч.: кварцевый песок 51-56; поташ 6-8; сода 10-12; окись кобальта 0,4-0,6; окись меди 0,4-0,6; пегматит 25-30.
В таблице приведены составы глазури.
Компоненты
Содержание, вес.ч. в составах:
1
2
Кварцевый песок
56
51
Поташ
6
8
Сода
12
10
Окись кобальта
0,4
0,6
Окись меди
0,6
0,4
Пегматит
25
30
Глазурь получают следующим образом.
Подготавливают и дозируют компоненты, например, согласно выбранному из таблицы составу. Компоненты сплавляют в окислительной среде при температуре 1400-1450°C. Расплав гранулируют в воду, размалывают до полного прохождения через сетку 0056 и готовят глазурную суспензию с влажностью 45-55%. Суспензию наносят на поверхность керамических изделий, подсушивают и обжигают в окислительной среде при температуре 900-970°C.
Глазурь образует экологически безопасное защитно-декоративное покрытие.
Источник информации
1. Алферов Л.Г. Технология росписи. Дерево. Металл. Керамика. Ткани. - Ростов-на-Дону: Феникс, 2000. - С.352 с.